(57)【特許請求の範囲】
【請求項１】
経糸及び緯糸のうちの何れか一方にポリエステル撚糸が配され、もう一方にポリエステル仮撚加工糸が配された織物からなるポリエステル系裏地であって、
前記ポリエステル撚糸の下記式（１）で求められる撚係数Ｋが１０〜１１０であり、
前記ポリエステル仮撚加工糸の単糸繊度が０．９〜５．０ｄｔｅｘ、クリンプ率が１０％以上であり、
前記ポリエステル系裏地のＫＥＳ曲げ特性評価における曲げ剛性Ｂ値が０．０４００ｇｆ・ｃｍ２／ｃｍ以下、かつＫＥＳ曲げ特性評価における曲げ弾性２ＨＢ値が０．０２５０ｇｆ・ｃｍ／ｃｍ以下であることを特徴とする、ポリエステル系裏地。
Ｋ＝Ｔ／（１００００／Ｄ）１／２      （１）
上記式（１）において、Ｔは撚数（単位：Ｔ／Ｍ）を示し、Ｄはポリエステル撚糸の総繊度を示す。
【請求項２】
前記ポリエステル撚糸の単糸繊度が０．５〜２２．０ｄｔｅｘであることを特徴とする、請求項１に記載のポリエステル系裏地。
【請求項３】
前記ポリエステル仮撚加工糸の総繊度が３０〜１６５ｄｔｅｘであることを特徴とする、請求項１又は２に記載のポリエステル系裏地。
【請求項４】
前記織物の経糸密度が１００〜２８０本／２．５４ｃｍであり、かつ緯糸密度が７５〜１２０本／２．５４ｃｍであることを特徴とする、請求項１〜３の何れか１項に記載のポリエステル系裏地。
【請求項５】
請求項１〜４の何れか１項に記載のポリエステル系裏地を製造する方法であって、
経糸及び緯糸のうちの何れか一方に下記式（１）で求められる撚係数Ｋが１０〜１１０であるポリエステル撚糸を配し、もう一方に単糸繊度が０．９〜５．０ｄｔｅｘ、クリンプ率が１０％以上であるポリエステル仮撚加工糸を配することにより織物の形態とし、次いで、この織物に対して、アルカリ減量加工を施した後、カムフィット処理を施すことを特徴とする、ポリエステル系裏地の製造方法。
Ｋ＝Ｔ／（１００００／Ｄ）１／２      （１）
上記式（１）において、Ｔは撚数（単位：Ｔ／Ｍ）を示し、Ｄはポリエステル撚糸の総繊度を示す。
【発明の詳細な説明】
【技術分野】
【０００１】
本発明は、優れた滑り性を有し、風合いが柔らかくシワが発生し難いポリエステル系裏地に関する。
【背景技術】
【０００２】
一般に、ジャケット、スーツ、スカート又はパンツなどの裏地は、ポリエステル系繊維が用いられたポリエステル系裏地と、セルロース系繊維が用いられたセルロース系裏地とに大別される。また、ポリエステル系繊維とセルロース系繊維とが用いられた裏地も知られている。例えば、特許文献１には、経糸及び緯糸の何れにもポリエステル系フィラメントが配された織物からなるポリエステル系裏地が記載されている。また、特許文献２には、セルロース系長繊維が用いられた織物からなるセルロース系裏地が記載されている。また、特許文献３には、ポリエステル長繊維又はセルロース系長繊維と、ポリエステル長繊維の仮撚加工糸とで構成された織物からなる裏地が記載されている。
【先行技術文献】
【特許文献】
【０００３】
【特許文献１】特開平０２−１９１７０２号公報
【特許文献２】特開２０００−３５５８１２号公報
【特許文献３】国際公開第１９９９／０３１３０９号
【発明の概要】
【発明が解決しようとする課題】
【０００４】
特許文献１に記載されたポリエステル系裏地は、防シワ性、耐摩耗性、及び洗濯による寸法安定性に優れるものの、風合いが硬く衣服に用いられた際に着用時の滑り性が十分ではないという問題がある。また、特許文献２のセルロース系裏地は、ポリエステル系裏地と比較すると寸法安定性が十分ではなくシワが発生し易いという問題があり、さらにコストパフォーマンスにも劣る。こうした問題を解決するために、特許文献３においては、織物を幅入れ状態で熱処理することによって仮撚加工糸のクリンプ指数値を特定範囲とし、ソフトで滑り性に優れ肌触りが良い裏地に改良している。しかしながら特許文献３においては、織物の反発性が十分に発現しないため、着用時の着心地及び滑り性が未だ不十分である。
【０００５】
本発明の目的は、こうした従来技術の問題点を改良し、ポリエステル系繊維を主たる構成繊維とする裏地であっても、優れた滑り性及び柔らかい風合いを有し、さらにシワが発生し難いポリエステル系裏地を得ようとすることである。
【課題を解決するための手段】
【０００６】
本発明者らは、上記の課題を解決するために、ポリエステル系裏地の反発性を向上させることで滑り性がいっそう改善することを見出し、さらに検討を加えて本発明を完成させた。具体的には、特定の撚係数を有するポリエステル撚糸と、特定の単糸繊度及びクリンプ率を有するポリエステル仮撚加工糸とからなるポリエステル系裏地において、曲げ剛性Ｂ値及び曲げ弾性２ＨＢを特定の範囲とすることで、優れた滑り性及び柔らかい風合いを有し、さらにシワが発生し難いことを知見し本発明を完成させた。
【０００７】
すなわち、本発明は以下の（１）〜（４）を要旨とする。
（１）経糸及び緯糸のうちの何れか一方にポリエステル撚糸が配され、もう一方にポリエステル仮撚加工糸が配された織物からなるポリエステル系裏地である。前記ポリエステル撚糸の下記式（１）で求められる撚係数Ｋが１０〜１１０であり、前記ポリエステル仮撚加工糸の単糸繊度が０．９〜５．０ｄｔｅｘ、クリンプ率が１０％以上である。前記ポリエステル系裏地のＫＥＳ曲げ特性評価における曲げ剛性Ｂ値が０．０４００ｇｆ・ｃｍ２／ｃｍ以下であり、かつＫＥＳ曲げ特性評価における曲げ弾性２ＨＢ値が、０．０２５０ｇｆ・ｃｍ／ｃｍ以下である。
Ｋ＝Ｔ／（１００００／Ｄ）１／２      （１）
上記式（１）において、Ｔは撚数（単位：Ｔ／Ｍ）を示し、Ｄはポリエステル撚糸の総繊度を示す。
【０００８】
（２）前記ポリエステル撚糸の単糸繊度が０．５〜２２．０ｄｔｅｘである、（１）のポリエステル系裏地。
【０００９】
（３）前記ポリエステル仮撚加工糸の総繊度が３０〜１６５ｄｔｅｘである、（１）又は（２）のポリエステル系裏地。
【００１０】
（４）前記織物の経糸密度が１００〜２８０本／２．５４ｃｍであり、かつ緯糸密度が７５〜１２０本／２．５４ｃｍである、（１）〜（３）の何れかのポリエステル系裏地。
（５）（１）〜（４）の何れかのポリエステル系裏地を製造する方法であって、
経糸及び緯糸のうちの何れか一方に下記式（Ｉ）で求められる撚係数Ｋが１０〜１１０であるポリエステル撚糸を配し、もう一方に単糸繊度が０．９〜５．０ｄｔｅｘ、クリンプ率が１０％以上であるポリエステル仮撚加工糸を配することにより織物の形態とし、次いで、この織物に対して、アルカリ減量加工を施した後、カムフィット処理を施すことを特徴とする、ポリエステル系裏地の製造方法。
Ｋ＝Ｔ／（１００００／Ｄ）１／２      （Ｉ）
上記式（１）において、Ｔは撚数（単位：Ｔ／Ｍ）を示し、Ｄはポリエステル撚糸の総繊度を示す。
【発明の効果】
【００１１】
本発明のポリエステル系裏地は、特定の撚係数を有するポリエステル撚糸と、特定の単糸繊度及びクリンプ率を有するポリエステル仮撚加工糸とからなり、優れ曲げ剛性Ｂ値及び曲げ弾性２ＨＢ値が特定の範囲とすることで、ポリエステル系繊維を主たる構成繊維とするものであっても、セルロース系裏地と比較して衣服の裏地に用いられた場合の滑り性に優れる。さらにこのポリエステル系裏地は風合いに優れるうえにシワが発生し難く、高級感がある。
【図面の簡単な説明】
【００１２】
【図１】実施例１にて得られた本発明のポリエステル系裏地の表面を撮影した写真である。
【図２】比較例５にて得られた裏地の表面を撮影した写真である。
【図３】比較例６にて得られたポリエステル系裏地の表面を撮影した写真である。
【発明を実施するための形態】
【００１３】
以下、本発明について詳細に説明する。
本発明のポリエステル系裏地は、経糸及び緯糸のいずれか一方にポリエステル撚糸が配されるとともに、もう一方にポリエステル仮撚加工糸が配された織物からなる。風合い又は滑り性により優れるために、経糸としてポリエステル撚糸が配されていることが好ましい。ポリエステル撚糸を用いることで、反発性及び滑り性を向上させることができる。従来技術においては、ポリエステル撚糸を用いると剛性が過度に強くなり滑り性又は風合いに劣るという問題があった。本発明においては、ポリエステル撚糸を用い、さらに、例えば後述のアルカリ減量処理を経ることで剛性が適度に抑制されて剛性と反発性とのバランスが最適となり、次いで、例えばカムフィット処理を経ることで、滑り性及び風合いに顕著に優れる裏地となる。これらの処理については後述する。なお、ポリエステル撚糸に代えて無撚のポリエステル糸、又はインターレース加工若しくは軽度の撚（例えば、撚係数が１０未満であるような撚）などが施されたポリエステル糸を用いた場合は、反発性に劣る裏地しか得られないため、本発明の効果を奏することができない。また、ポリエステル仮撚加工糸を用いることで適度なふくらみによるソフト感が得られるため風合いに優れ、シワが発生し難くなる。本発明のポリエステル系裏地は、ポリエステル系繊維（ポリエステル撚糸、ポリエステル仮撚加工糸）を主たる構成繊維とする織物からなることが好ましく、ポリエステル系繊維のみからなる織物からなることが特に好ましい。
【００１４】
ポリエステル撚糸及びポリエステル仮撚加工糸は、ポリエステル長繊維（原糸）から得られる。ポリエステル系繊維はキュプラなどのセルロース系繊維を比較すると、安価で汎用性に優れるばかりか寸法安定性又は耐久性などの特性に優れ、さらに織物に用いられた場合にシワが発生し難いという利点がある。
【００１５】
一般に、ポリエステル系裏地は、セルロース系裏地と比較すると、滑り性及び風合いに劣り高級感に乏しいという傾向がある。しかしながら、本発明のポリエステル系裏地は、ポリエステル系繊維を主たる構成繊維とする織物から構成されたものであっても、上述のように特定のポリエステル撚糸とポリエステル仮撚加工糸とが用いられ、表面におけるＫＥＳ（川端評価システム法）曲げ特性評価における曲げ剛性Ｂ値及び曲げ弾性２ＨＢ値が特定範囲に制御されていることで、セルロース系裏地と比較して滑り性に優れるとともに、風合いが良好となる。さらに、例えば後述のような特定の処理が施されると、滑り性及び風合いがいっそう良好となる。上記の曲げ剛性Ｂ値及び曲げ弾性２ＨＢ値については後述する。
【００１６】
ポリエステル長繊維の材質としては、例えば、ポリエチレンテレフタレート、ポリブチレンテレフタレート、若しくはポリトリメチレンテレフタレートのようなホモポリエステル、又は共重合ポリエステルなどが挙げられる。また、ポリエステル撚糸又はポリエステル仮撚加工糸には、本発明の効果を損なわない範囲で、各種の添加剤（例えば、難燃剤又は制電剤など）が含まれていてもよい。
【００１７】
ポリエステル撚糸について以下に述べる。ポリエステル撚糸は、ポリエステル長繊維に対して一般的な手法で撚りを付与して得られる。本発明の裏地を構成するポリエステル撚糸の撚係数Ｋは１０〜１１０であり、３０〜７０であることが好ましい。撚係数Ｋが上記範囲であると、ポリエステル系繊維を主たる構成繊維とするものであっても、十分に撚が施されているために反発性が十分に発現することで滑り性に優れるとともに、シワが発生し難く、さらに撚りが強すぎないためにザラツキが抑制された柔らかい風合いの裏地となる。
撚係数Ｋは下記式（１）にて求められる。
Ｋ＝Ｔ／（１００００／Ｄ）１／２      （１）
上記式（１）において、Ｔは撚数（単位：Ｔ／Ｍ）を示し、Ｄはポリエステル撚糸の総繊度を示す。
なお、本発明の裏地を構成するポリエステル撚糸の撚係数は、生機に用いられるポリエステル撚糸の撚係数を適切に選択することで、上記の範囲とすることができる。従来のポリエステル系裏地においては、ポリエステル撚糸を用いると剛性が過度に強くなり風合いに劣る裏地しか得られないため、ポリエステル撚糸を敢えて選択して用いなかった。一方で本発明においては、例えば、アルカリ減量処理及びカムフィット処理のような特定の処理を経ることで、ポリエステル撚糸を採用した場合であっても、剛性が適度に抑制されて剛性と反発性とのバランスが最適なものとなり、滑り性及び風合いにいっそう優れる裏地とすることができる。
【００１８】
本発明の裏地を構成するポリエステル撚糸の単糸繊度は、０．５〜２２．０ｄｔｅｘであることが好ましく、１．０〜５．０ｄｔｅｘであることがより好ましく、１．５〜３．０ｄｔｅｘであることがさらに好ましい。ポリエステル撚糸の単糸繊度が上記範囲であると、織物全体の織密度が適切となり適度に空隙が存在するために、滑り性及び強度に優れ、さらに柔らかい風合いを発現できる。なお、本発明の裏地を構成するポリエステル撚糸の単糸繊度は、生機に用いられるポリエステル撚糸の単糸繊度、又はアルカリ減量処理を施す場合はアルカリ減量率を適切に選択することで、上記の範囲とすることができる。
【００１９】
本発明の裏地を構成するポリエステル撚糸の総繊度は２０〜１６５ｄｔｅｘであることが好ましく、３０〜１００ｄｔｅｘがより好ましく、４０〜８５ｄｔｅｘであることがさらに好ましい。ポリエステル撚糸の総繊度が上記範囲であると、滑り性に優れ、柔らかい風合いが発現されたポリエステル系裏地となる。なお、本発明の裏地を構成するポリエステル撚糸の総繊度は、生機に用いられるポリエステル撚糸の総繊度、又はアルカリ減量処理を施す場合はアルカリ減量率を適切に選択することで、上記の範囲とすることができる。
【００２０】
ポリエステル仮撚加工糸について以下に述べる。ポリエステル仮撚加工糸は、ポリエステル長繊維に対して一般的な手法で仮撚加工を施すことで得られる。本発明の裏地を構成するポリエステル仮撚加工糸の単糸繊度は、滑り性及び風合いにより優れるために、ポリエステル撚糸の単糸繊度と等しいものであるか、又はより細いものであることが好ましく、両者の単糸繊度の差が０〜１．５ｄｔｅｘであることがより好ましい。詳しくはポリエステル仮撚加工糸の単糸繊度は、０．９〜５．０ｄｔｅｘであり、１．０〜３．０ｄｔｅｘであることが好ましく、１．１〜２．０ｄｔｅｘであることがより好ましい。ポリエステル仮撚加工糸の単糸繊度が上記範囲であることでソフトな風合いが発現し、シワが発生し難いポリエステル系裏地となる。なお、本発明の裏地を構成するポリエステル仮撚加工糸の単糸繊度は、生機に用いられるポリエステル仮撚加工糸の単糸繊度、又はアルカリ減量処理を施す場合はアルカリ減量率を適切に選択することで、上記の範囲とすることができる。
【００２１】
本発明の裏地を構成するポリエステル仮撚加工糸のクリンプ率は、風合い及びシワ抑制の観点から１０％以上であり、１５％以上であることが好ましく、２０％以上であることがより好ましく、２５％以上であることがさらに好ましい。従来の裏地においては、ポリエステル仮撚加工糸を用いる場合、表面平滑性を良好とするためにクリンプ率が１０％未満であるポリエステル仮撚加工糸を採用することがあるが、本発明においてはクリンプ率が１０％以上という高い範囲であっても、例えば、後述のアルカリ減量処理及びカムフィット処理を施すことで、滑り性を良好にするとともに反発性に優れ、ソフトな風合いを有しシワが発生し難いポリエステル系裏地となる。なお、クリンプ率が高過ぎると織物のザラツキが強くなりすぎ表面平滑性が低下する傾向にあることから、クリンプ率は２０〜５０％であることがより好ましく、２５〜４０％であることがさらに好ましい。本発明の裏地を構成するポリエステル仮撚加工糸のクリンプ率は、生機に用いられるポリエステル撚糸の仮撚加工条件（例えば、ヒーター温度、オーバーフィード率、又は仮撚数）を適切に選択することで、上記の範囲とすることができる。なお、クリンプ率の求め方は実施例において詳述する。
【００２２】
本発明の裏地を構成するポリエステル仮撚加工糸の総繊度は３０〜１６５ｄｔｅｘであり、５６〜１００ｄｔｅｘであることが好ましい。ポリエステル仮撚加工糸の総繊度を上記の範囲とすることで、織物全体の織密度が適切な範囲となり易く空隙が適度に存在する傾向にあるため、滑り性及び強度に優れ、さらに柔らかい風合いが発現されたポリエステル系裏地となる。本発明の裏地を構成するポリエステル仮撚加工糸の総繊度は、生機に用いられるポリエステル仮撚加工糸の総繊度、又はアルカリ減量処理を施す場合はアルカリ減量率を適切に選択することで、上記の範囲とすることができる。
【００２３】
本発明のポリエステル系裏地においては、ＫＥＳ（川端評価システム）法による曲げ特性評価における曲げ剛性Ｂ値が０．０４００ｇｆ・ｃｍ２／ｃｍ以下であり、０．０３００ｇｆ・ｃｍ２／ｃｍ以下であることが好ましく、０．０２００ｇｆ・ｃｍ２／ｃｍ以下であることがより好ましい。さらに、ＫＥＳ曲げ特性評価における曲げ弾性２ＨＢ値が０．０２５０ｇｆ・ｃｍ／ｃｍ以下であり、０．０１００ｇｆ・ｃｍ／ｃｍ以下であることが好ましく、０．００６０ｇｆ・ｃｍ／ｃｍ以下であることがより好ましい。
【００２４】
本発明において、曲げ剛性Ｂ値は剛性の指標であり曲げ弾性２ＨＢ値は反発性の指標である。これら２種類の数値が特定の範囲であることで、剛性及び反発性のバランスに優れ、さらに滑り性に優れるポリエステル系裏地であることの指標となる。詳しくは、本発明のポリエステル系裏地は、ポリエステル系繊維を主たる構成繊維とする裏地であっても、曲げ剛性Ｂ値及び曲げ弾性２ＨＢ値が上記範囲であるため剛性及び反発性のバランスに優れ、滑り性に優れるうえに風合いが良好でセルロース系裏地と比較しても高級感があり、さらにはシワが発生し難いものとなる。曲げ剛性Ｂ値及び曲げ弾性２ＨＢ値は、ポリエステル仮撚加工糸の単糸繊度若しくはクリンプ率、又はポリエステル撚糸の撚係数若しくは単糸繊度を特定の範囲としたり、織物全体の織密度を適切に制御したり、例えば後述のアルカリ減量処理及びカムフィット処理のような処理を適切に施したりすることで、上記範囲に制御できる。なお、ＫＥＳ曲げ特性評価における曲げ剛性Ｂ値及び曲げ弾性２ＨＢ値の求め方は実施例において詳述する。
【００２５】
本発明のポリエステル系裏地を構成する織物の織組織としては、例えば、平織、綾織又は朱子織などが挙げられる。なかでも、風合いにいっそう優れるために平織が好ましく、又は滑り性にいっそう優れるために綾織が好ましい。
【００２６】
本発明のポリエステル系裏地を構成する織物の厚みは、風合い及び滑り性に優れ、シワが発生し難く、さらに強度低下及びムレ感を抑制できるために、０．０５〜０．０２ｍｍであることが好ましく、０．０７〜０．１５ｍｍであることがより好ましい。
【００２７】
本発明のポリエステル系裏地を構成する織物の経糸密度（仕上密度）は、１００〜２８０本／２．５４ｃｍであることが好ましく、１１０〜１８０本／２．５４ｃｍであることがより好ましい。さらに、本発明のポリエステル系裏地を構成する織物の緯糸密度（仕上密度）は、７５〜１２０本／２．５４ｃｍであることが好ましく、８０〜１００本／２．５４ｃｍであることがより好ましい。経糸密度と緯糸密度とが上記範囲であると、織物全体としての織密度を適切な範囲に制御し易くなり、又は上記の曲げ剛性Ｂ値及び曲げ弾性２ＨＢ値を好ましい範囲に制御し易くなるため、滑り性に顕著に優れたポリエステル系裏地となる。経糸密度及び緯糸密度を上記の範囲とするためには、例えば、ポリエステル仮撚加工糸のクリンプ率を制御したり、後述のアルカリ減量処理を施す場合はアルカリ減量率を好適な範囲に調整したりすることができる。本発明のポリエステル系裏地を構成する織物の目付けは、本発明の効果を損なわない範囲で特に限定されず、適宜に調整することができる。
【００２８】
図１は、後述の実施例１で得られた本発明のポリエステル系裏地の表面を、デジタルマイクロスコープ（株式会社キーエンス製「ＶＨＸ−９００」）を用いて倍率２００倍で撮影した写真である。図１から明らかなように、特定の撚係数を有するポリエステル撚糸と、特定の単糸繊度及びクリンプ率を有するポリエステル仮撚加工糸とからなり、曲げ剛性Ｂ値及び曲げ弾性２ＨＢが特定の範囲である本発明のポリエステル系裏地は、後述する図２、図３に示した裏地に比べて、織物表面における構成繊維の配列が整っており平滑性に優れるため滑り性が良好であるとともに、経糸及び緯糸において適度な空隙を有しているため、風合いが柔らかいことが理解できる。
【００２９】
本発明のポリエステル系裏地の製造方法について以下に述べる。
上記のようなポリエステル撚糸とポリエステル仮撚加工糸とを公知の方法で製織し、織物の形態としてポリエステル系裏地とする。次いで、このポリエステル系裏地に対して、例えばアルカリ減量加工を施した後、カムフィット処理を施すことが好ましい。
【００３０】
本発明において、織物に対して、例えばアルカリ減量加工を施すと、剛性と反発性とのバランスが適切になるとともに、構成繊維の単糸繊度が適切な範囲となったり、又は適度な空隙が形成されたりして、顕著に優れた滑り性及び風合いが発現されたポリエステル系裏地を得ることができるため好ましい。なお、織物に対してアルカリ減量加工のみを施すがカムフィット処理を施さない場合は、構成繊維間の空隙が大きくなりすぎてコシが無くなったり、織物表面に凹凸が発現して滑り性が低下したりする場合があり、好ましくない。本発明においては、織物の表面を平滑化するとともに織密度を適切なものとすることができ、滑り性、及びコシのある風合いに顕著に優れるポリエステル系裏地を得ることができるため、アルカリ減量加工後にカムフィット処理を施すことが好ましい。
【００３１】
アルカリ減量加工の条件（例えば、浴比、処理温度、処理時間、又はアルカリ濃度）としては、本発明のポリエステル系裏地を構成する織物における物性（例えば、曲げ剛性Ｂ値、曲げ弾性２ＨＢ値、ポリエステル撚糸の撚係数、ポリエステル仮撚加工糸のクリンプ率、又はポリエステル仮撚加工糸の単糸繊度）が適切な範囲となるような条件を適宜に選択することができる。また、アルカリ減量加工の前に、公知の手法に従って精練を施してもよい。
【００３２】
本発明においてアルカリ減量処理後にカムフィット処理を施すと、アルカリ減量率を高い範囲に調整した場合であっても、コシのある適切な風合いを維持し、表面平滑性を良好にすることができるため好ましい。なお、従来技術においてポリエステル系裏地にアルカリ減量処理を施す場合は、コシ及び強力が維持され、表面に凹凸が発現することを抑制するために、アルカリ減量率を低くすることが好ましい場合がある。一方で本発明においては、ポリエステル撚糸及びポリエステル仮撚加工糸を用いているために構成繊維同士の収束性が高く、アルカリ減量を施した場合であっても、コシ又は強力の低下が抑制される。剛性と反発性とをバランスよく発現させて滑り性をより向上させ、さらにしなやかな風合いを発現させるために、アルカリ減量率は５％以上であることが好ましく、７％以上であることがより好ましく、１０％以上であることがさらに好ましく、１３％以上であることが特に好ましい。アルカリ減量率の上限値は本発明の効果を損なわない範囲で特に限定されないが、織物のコシ又は強力を維持し毛羽の発生を抑制するために、２０％以下であることが好ましい。
【００３３】
カムフィット処理においては、アルカリ減量加工後の織物をゴムブランケットと熱ローラーとの間に投入し、圧縮によるゴムベルトの伸縮を利用して織物に機械的防縮を加える。カムフィット処理におけるローラー速度は、５〜１０ｍ／分であることが好ましい。本発明の製造方法において、アルカリ減量加工後にカムフィット処理を施し、適度な空隙を形成するとともに、収縮などに起因して織物から浮き出た構成繊維を織物中へ押し込めることで、織物表面の凹凸を低減して平滑性を向上させ、さらに揉み作用により優れた風合いを与えることができ、また構成繊維（ポリエステル撚糸、ポリエステル仮撚加工糸）同士の配列を整えることができるため好ましい。なお、アルカリ減量処理及びカムフィット処理に代えてそれ以外の公知の表面処理（例えば、幅入れ、又はカレンダー処理など）を採用した場合は、反発性に劣るため、風合い又は表面平滑性が不十分である裏地しか得られない場合がある。
【００３４】
アルカリ減量加工及びカムフィット処理は、布帛に対して施される一般的な加工である。詳しくは、従来技術においては、アルカリ減量加工はポリエステル系繊維表面の性能付与のために行うものであり、カムフィット処理は柔軟かつしなやかなドレープ性のために行うものであり、すなわち何れの処理も布帛表面の滑り性向上を目的として施されるものではない。本発明においては、これら二種類の処理を特定の順序で施すと、織密度を適切な範囲とするとともに剛性と反発性とのバランスを裏地に最適なものとして曲げ剛性Ｂ値及び曲げ弾性２ＨＢ値を上記の範囲とし、さらに構成繊維同士の配列を整えて織物表面に平滑性を付与することができ、いっそう優れた滑り性及び風合いを達成することができるため好ましい。
【００３５】
本発明のポリエステル系裏地は、公知の手法により染色が施されていてもよい。
【００３６】
上記のような本発明のポリエステル系裏地は、スーツ、ジャケット、スカート又はパンツのような衣料の裏地として好適に用いることができる。
【実施例】
【００３７】
以下、実施例に従って本発明を具体的に説明する。本発明はこの実施例に限定されない。
本発明の実施例における測定方法、又は評価方法は、以下の通りである。
＜繊度＞
実施例及び比較例において、材料として用いられたポリエステル撚糸及びポリエステル仮撚加工糸、並びに得られたポリエステル系裏地を構成する織物から採取したポリエステル撚糸及びポリエステル仮撚加工糸について、ＪＩＳ  Ｌ  １０１３に従って繊度を測定した。
【００３８】
＜曲げ剛性Ｂ値、曲げ弾性２ＨＢ値＞
曲げ試験機（カトーテック株式会社製、「ＫＥＳ−ＦＢ２」）を用いた。得られたポリエステル系裏地を１ｃｍ×１０ｃｍの幅に裁断し、試験片とした。この試験片を曲率が−２．５ｃｍ−１〜＋２．５ｃｍ−１の範囲で、かつ等速度（変形速度０．５ｃｍ−１／ｓｅｃ）の曲げ試験を行った。曲げ試験は１サイクルとし、単位長さ当たりの曲げ剛性値である曲げ剛性Ｂ値（単位：ｇｆ・ｃｍ２／ｃｍ）と、ヒステリシスの幅である曲げ断性２ＨＢ値（単位：ｇｆ・ｃｍ／ｃｍ）とを求めた。
【００３９】
＜クリンプ率＞
実施例及び比較例において、材料として用いられたポリエステル仮撚加工糸に、繊度（ｄｔｅｘ）に対して１／５００の荷重（単位：ｇ／ｄｔｅｘ）を付与し２０ｃｍの箇所に印を付けた。荷重を１／１０の荷重（単位：ｇ／ｄｔｅｘ）に変更して付与し、そのときの印間長さａを測定した。下記式（２）に従って算出した。
クリンプ率（％）＝｛（ａ−２０）／ａ｝×１００      （２）
さらに、実施例及び比較例において得られた裏地を分解して、１本の仮撚加工糸を採取した。この仮撚加工糸に、繊度（ｄｔｅｘ）に対して１／５００の荷重（単位：ｇ／ｄｔｅｘ）を付与し２０ｃｍの箇所に印を付けた。荷重を１／１０の荷重（単位：ｇ／ｄｔｅｘ）に変更して付与し、そのときの印間長さｂを測定した。下記式（３）に従って算出した。
クリンプ率（％）＝｛（ｂ−２０）／ｂ｝×１００      （３）
【００４０】
＜撚係数＞
実施例及び比較例において、材料として用いられたポリエステル撚糸について、下記式（１）に従って撚係数を算出した。さらに、実施例及び比較例において得られたポリエステル系裏地を構成する織物から１本のポリエステル撚糸を採取して解撚し、下記式（１）に従って算出した。
Ｋ＝Ｔ／（１００００／Ｄ）１／２      （１）
上記式（１）において、Ｔは撚数（単位：Ｔ／Ｍ）を示し、Ｄはポリエステル撚糸の総繊度を示す。
【００４１】
＜シワ抑制（官能評価）＞
スーツの上着の裏側（人体側）全体に、実施例及び比較例にて得られた裏地を縫着した。このスーツを着用し３０分経過後の裏地のシワ状態を目視で確認し、下記の基準で評価した。
◎：着用後のシワが少なく、目立たない。
○：着用後のシワが多少あるが、目立つ程度ではない。
×：着用後のシワが多く、目立つ。
【００４２】
＜滑り性（官能評価）＞
スーツの上着の裏側（人体側）全体に、実施例及び比較例にて得られた裏地を縫着した。このスーツを着用し、腕をスーツの袖に挿入する際の滑り性を、下記の基準で評価した。
◎：着用時に滑り易く、容易に着用できる。
○：着用時の滑りが普通である。
×：着用時に滑りにくく、着用が困難である。
【００４３】
＜風合い（官能評価）＞
スーツの上着の裏側（人体側）全体に、実施例及び比較例にて得られた裏地を縫着した。このスーツを着用したときの着用感を、下記の基準で評価した。
◎：着心地がソフトで適度にコシがあり、着用感が良好である。
○：着心地が普通である。
×：着心地が悪い。
【００４４】
実施例１
経糸として、ポリエステルフィラメント糸（５６ｄｔｅｘ２４フィラメント）に、Ｚ撚り６００Ｔ／Ｍの条件で撚りを施して得られたポリエステル撚糸を用いた。緯糸として、ポリエステル仮撚加工糸（８４ｄｔｅｘ３６フィラメント、クリンプ率３５％）を用いた。そして、経糸密度が９８本／２．５４ｃｍ、緯糸密度：９０本／２．５４ｃｍである平組織の織物生機を得た。次いで、得られた織物生機に対して８０℃で３０分間の精練処理を行い、その後、減量率が１５％となるようにアルカリ減量処理（ＮａＯＨ濃度：４０ｇ／Ｌ）を行った。次に、分散染料としてのＤｉａｎｉｘ  Ｂｕｌｅ  ＵＮ−ＳＥを１％ｏ．ｗ．ｆ、酢酸を０．２ｃｃ／Ｌ、ニッカサンソルトを０．５ｇ／Ｌを用いて１３０℃で３０分間染色を行った後に仕上げセットを行った。次いで、カムフィット機（上野山機工株式会社製）を用いてカムフィット処理を行い、実施例１のポリエステル系裏地を得た。
【００４５】
実施例２
経糸に用いるポリエステル撚糸において、撚条件をＺ撚り１３５Ｔ／Ｍに変更し、撚係数を１３．４とした以外は、実施例１と同様にして実施例２のポリエステル系裏地を得た。
【００４６】
実施例３
経糸に用いるポリエステル撚糸において、撚条件をＺ撚り１３００Ｔ／Ｍに変更し、撚係数を９７．３とした以外は、実施例１と同様にして実施例３のポリエステル系裏地を得た。
【００４７】
実施例４
緯糸に用いるポリエステル仮撚加工糸を、クリンプ率が１３％であるものに変更した以外は、実施例１と同様にして実施例４のポリエステル系裏地を得た。
【００４８】
実施例５
緯糸に用いるポリエステル仮撚加工糸を、クリンプ率が２５％であり８４ｄｔｅｘ７２フィラメントであるものに変更した以外は、実施例１と同様にして実施例５のポリエステル系裏地を得た。
【００４９】
比較例１
経糸に用いるポリエステル撚糸において、撚条件をＺ撚り１００Ｔ／Ｍに変更し、撚係数を７．４とした以外は、実施例１と同様にして、比較例１のポリエステル系裏地を得た。
【００５０】
比較例２
経糸に用いるポリエステル撚糸において、撚条件をＺ撚り１５００Ｔ／Ｍに変更し、撚係数を１１２．２と変更した以外は、実施例１と同様にして、比較例２のポリエステル系裏地を得た。
【００５１】
比較例３
緯糸に用いるポリエステル仮撚加工糸を、仮撚加工を行っておらずクリンプ率が２％であるポリエステルフィラメント糸（８４ｄｔｅｘ３６フィラメント）に変更した以外は、実施例１と同様にして、比較例３のポリエステル系裏地を得た。
【００５２】
比較例４
緯糸に用いるポリエステル仮撚加工糸を、クリンプ率が１６％であり８４ｄｔｅｘ１４４フィラメントであるものに変更した以外は、実施例１と同様にして、比較例４のポリエステル系裏地を得た。
【００５３】
比較例５
緯糸に用いるポリエステル仮撚加工糸を、セルロース系フィラメント糸（旭化成せんい株式会社製「ベンベルグ」、８４ｄｔｅｘ４５フィラメント）に変更した以外は、実施例１と同様にして、比較例５の裏地を得た。
【００５４】
比較例６
織物加工においてアルカリ減量処理を施さなかった以外は、実施例１と同様にして、比較例６のポリエステル系裏地を得た。
【００５５】
比較例７
織物加工においてカムフィット処理を施さなかった以外は、実施例１と同様にして、比較例７のポリエステル系裏地を得た。
【００５６】
実施例１〜５、及び比較例１〜７で得られた裏地の構成を、表１にまとめて示す。
【表１】
0006622010.tif 000002
【００５７】
実施例１〜５、及び比較例１〜７で得られた裏地の評価を、表２にまとめて示す。
【表２】
0006622010.tif 000003
【００５８】
表２から理解できるように、実施例１〜５で得られたポリエステル系裏地は、特定の撚係数を有するポリエステル撚糸と、特定の単糸繊度及びクリンプ率を有するポリエステル仮撚加工糸とが用いられていたため、曲げ剛性Ｂ値及び曲げ弾性２ＢＨ値が本発明の範囲であり、優れた滑り性及び柔らかい風合いを有しシワが発生し難いものであった。
【００５９】
比較例１で得られたポリエステル系裏地は、経糸として配されたポリエステル撚糸の撚係数が過小であり反発性が不十分であったために、曲げ弾性２ＨＢ値が過大となり、滑り性に劣りシワが発生し易いものであった。
【００６０】
比較例２で得られたポリエステル系裏地は、経糸として配されたポリエステル撚糸の撚係数が過大であり表面にザラツキが発現したため、曲げ剛性Ｂ値が過大となり、滑り性及び風合いに劣るものであった。
【００６１】
比較例３で得られたポリエステル系裏地は、緯糸として配されたポリエステル仮撚加工糸のクリンプ率が過小であったために、曲げ弾性２ＨＢ値が過大となり、滑り性に劣るものであった。
【００６２】
比較例４で得られたポリエステル系裏地は、緯糸として配されたポリエステル仮撚加工糸の単糸繊度が過小であったために、曲げ弾性２ＨＢ値が過大となり、滑り性に劣りシワが発生し易いものであった。
【００６３】
比較例５で得られた裏地は、緯糸に用いられたポリエステル仮撚加工糸に代えてセルロース系フィラメント糸が用いられており、曲げ弾性２ＨＢ値が過大となり、シワが発生し易いものであった。
【００６４】
比較例６で得られたポリエステル系裏地は、織物加工においてアルカリ減量処理が施されておらず、構成繊維が浮き出した状態となり、曲げ剛性Ｂ値が過大となり、滑り性及び風合いに劣っていた。
【００６５】
比較例７で得られたポリエステル系裏地は、織物加工においてカムフィット処理が施されておらず、構成繊維が浮き出した状態となり、曲げ弾性２ＨＢ値が過大となり、滑り性に劣っていた。
【００６６】
図２は、比較例５で得られた裏地（セルロース系繊維が用いられており、曲げ弾性２ＨＢが本発明の範囲を満足しない裏地）の表面を、上記のデジタルマイクロスコープを用いて倍率２００倍で撮影した写真である。図３は、比較例６で得られたポリエステル系裏地（アルカリ減量処理が施されておらず、曲げ剛性Ｂ値が本発明の範囲を満足しない裏地）の表面を、上記のデジタルマイクロスコープを用いて倍率２００倍で撮影した写真である。図２及び図３においては、構成繊維が集束し配列が乱れるとともに、織物表面に浮き出ていた。つまり、図１と図２及び図３との比較から、特定の撚係数を有するポリエステル撚糸と、特定の単糸繊度及びクリンプ率を有するポリエステル仮撚加工糸とからなり、曲げ剛性Ｂ値及び曲げ弾性２ＨＢが特定の範囲である本発明のポリエステル系裏地は、セルロース系繊維が用いられた裏地又はアルカリ減量処理が施されてないポリエステル系裏地と比較すると、織物表面における構成繊維の配列が整っており平滑性に優れるため滑り性が良好であるとともに、経糸及び緯糸において適度な空隙を有するものであるため風合いが柔らかいことが理解できる。
【図１】
0006622010.tif 000004
【図２】
0006622010.tif 000005
【図３】
0006622010.tif 000006